(57)【特許請求の範囲】
【請求項１】
主として結晶性芳香族ポリエステル単位からなる高融点結晶性重合体セグメント（ａ）と、主として脂肪族ポリエーテル単位からなる低融点重合体セグメント（ｂ）とを主たる構成成分とするポリエーテルエステルブロック共重合体（Ａ）１００重量部に対して、α−オレフィンと炭素原子数３〜８のα，β−不飽和カルボン酸の共重合体に１〜３価の金属イオンを付加したアイオノマ樹脂（Ｂ）１〜２５重量部およびα−オレフィンとα，β−不飽和酸のグリシジルエステルからなるオレフィン系共重合体（Ｃ）１〜２５重量部と、芳香族アミン系酸化防止剤（Ｄ）０．０１〜５重量部と、ヒンダードフェノール系酸化防止剤（Ｅ）０．０１〜５重量部と、イオウ系酸化防止剤（Ｆ）０．０１〜５重量部および／またはリン系酸化防止剤（Ｇ）０．０１〜５重量部とを配合してなるポリエステルエラストマ樹脂組成物。
【請求項２】
主として結晶性芳香族ポリエステル単位からなる高融点結晶性重合体セグメント（ａ）と、主として脂肪族ポリエーテル単位からなる低融点重合体セグメント（ｂ）とを主たる構成成分とするポリエーテルエステルブロック共重合体（Ａ）１００重量部に対して、α−オレフィンと炭素原子数３〜８のα，β−不飽和カルボン酸の共重合体に１〜３価の金属イオンを付加したアイオノマ樹脂（Ｂ）１〜２５重量部およびα−オレフィンとα，β−不飽和酸のグリシジルエステルからなるオレフィン系共重合体（Ｃ）１〜２５重量部と、芳香族アミン系酸化防止剤（Ｄ）０．０１〜５重量部と、ポリアミド樹脂（Ｈ）０．１〜２０重量部とを配合してなるポリエステルエラストマ樹脂組成物。
【請求項３】
主として結晶性芳香族ポリエステル単位からなる高融点結晶性重合体セグメント（ａ）と、主として脂肪族ポリエーテル単位からなる低融点重合体セグメント（ｂ）とを主たる構成成分とするポリエーテルエステルブロック共重合体（Ａ）１００重量部に対して、α−オレフィンと炭素原子数３〜８のα，β−不飽和カルボン酸の共重合体に１〜３価の金属イオンを付加したアイオノマ樹脂（Ｂ）１〜２５重量部およびα−オレフィンとα，β−不飽和酸のグリシジルエステルからなるオレフィン系共重合体（Ｃ）１〜２５重量部と、ヒンダードフェノール系酸化防止剤（Ｅ）０．０１〜５重量部と、イオウ系酸化防止剤（Ｆ）０．０１〜５重量部および／またはリン系酸化防止剤（Ｇ）０．０１〜５重量部と、ポリアミド樹脂（Ｈ）０．１〜２０重量部とを配合してなるポリエステルエラストマ樹脂組成物。
【請求項４】
主として結晶性芳香族ポリエステル単位からなる高融点結晶性重合体セグメント（ａ）と、主として脂肪族ポリエーテル単位からなる低融点重合体セグメント（ｂ）とを主たる構成成分とするポリエーテルエステルブロック共重合体（Ａ）１００重量部に対して、α−オレフィンと炭素原子数３〜８のα，β−不飽和カルボン酸の共重合体に１〜３価の金属イオンを付加したアイオノマ樹脂（Ｂ）１〜２５重量部およびα−オレフィンとα，β−不飽和酸のグリシジルエステルからなるオレフィン系共重合体（Ｃ）１〜２５重量部と、芳香族アミン系酸化防止剤（Ｄ）０．０１〜５重量部と、ヒンダードフェノール系酸化防止剤（Ｅ）０．０１〜５重量部と、イオウ系酸化防止剤（Ｆ）０．０１〜５重量部および／またはリン系酸化防止剤（Ｇ）０．０１〜５重量部と、ポリアミド樹脂（Ｈ）０．１〜２０重量部とを配合してなるポリエステルエラストマ樹脂組成物。
【請求項５】
前記ポリエーテルエステルブロック共重合体（Ａ）の構成成分である高融点結晶性重合体セグメント（ａ）が、ポリブチレンテレフタレート単位で構成される請求項１〜４のいずれか１項に記載のポリエステルエラストマ樹脂組成物。
【請求項６】
前記ポリエーテルエステルブロック共重合体（Ａ）の構成成分である低融点重合体セグメント（ｂ）が、ポリ（テトラメチレンオキシド）グリコール単位および／あるいはポリ（プロピレンオキシド）グリコールのエチレンオキシド付加重合体単位で構成される請求項１〜５のいずれか１項に記載のポリエステルエラストマ樹脂組成物。
【請求項７】
前記ポリエステルブロック共重合体（Ａ）における低融点重合体セグメント（ｂ）の共重合量が１０〜８０重量％である請求項１〜６のいずれか１項に記載のポリエステルエラストマ樹脂組成物。
【請求項８】
α−オレフィンと炭素原子数３〜８のα，β−不飽和カルボン酸の共重合体に１〜３価の金属イオンを付加したアイオノマ樹脂（Ｂ）が、エチレンとメクリル酸の共重合体にナトリウムを付加したアイオノマ樹脂であることを特徴とする請求項１〜７のいずれか１項に記載のポリエステルエラストマ樹脂組成物。
【請求項９】
α−オレフィンとα，β−不飽和酸のグリシジルエステルからなるオレフィン系共重合体（Ｃ）が、エチレンとメタクリル酸グリシジルエステルからなるオレフィン系共重合体であることを特徴とする請求項１〜８のいずれか１項に記載のポリエステルエラストマ樹脂組成物。
【請求項１０】
前記芳香族アミン系酸化防止剤（Ｄ）がジフェニルアミン系化合物である請求項１、２、４〜９のいずれか１項に記載のポリエステルエラストマ樹脂組成物。
【請求項１１】
前記ヒンダードフェノール系酸化防止剤（Ｅ）が分子量５００以上のヒンダードフェノール系化合物である請求項１、３〜１０のいずれか１項に記載のポリエステルエラストマ樹脂組成物。
【請求項１２】
前記イオウ系酸化防止剤（Ｆ）がチオジプロピオン酸エステル化合物である請求項１、３〜１１のいずれか１項に記載のポリエステルエラストマ樹脂組成物。
【請求項１３】
前記リン系酸化防止剤（Ｇ）が分子中にリン原子とともにイオウ原子も有する化合物である請求項１、３〜１２のいずれか１項に記載のポリエステルエラストマ樹脂組成物。
【請求項１４】
前記リン系酸化防止剤（Ｇ）が分子中に２つ以上のリン原子を有する化合物である請求項１、３〜１３のいずれか１項に記載のポリエステルエラストマ樹脂組成物。
【請求項１５】
前記ポリアミド樹脂（Ｈ）が共重合ポリアミド樹脂である請求項２〜１４のいずれか１項に記載のポリエステルエラストマ樹脂組成物。
【請求項１６】
ＡＳＴＭ  Ｄ−１２３８に従って、温度２５０℃、荷重２１６０ｇで測定した溶融粘度指数（ＭＦＲ値）が５ｇ／１０分以下である請求項１〜１５のいずれか１項に記載のポリエステルエラストマ樹脂組成物。
【請求項１７】
ブロー成形用として用いる請求項１〜１６のいずれか１項に記載のポリエステルエラストマ樹脂組成物。
【請求項１８】
フレキシブルブーツ用の成形組成物である請求項１〜１７のいずれか１項に記載ポリエステルエラストマの樹脂組成物。
【発明の詳細な説明】
【０００１】
【発明の属する技術分野】
本発明は、耐熱エージング性、耐油性、耐グリース性および耐屈曲疲労性に優れ、特に高温のグリースが接触した場合の耐屈曲疲労性にきわめて優れ、高い溶融粘度と、その粘度を長時間維持する優れた溶融粘度安定性を有すると共に、ブロー成形性が良好で、特にフレキシブルブーツなどの成形用途に適したポリエステルエラストマ樹脂組成物に関する。
【０００２】
【従来の技術】
ポリブチレンテレフタレート単位のような結晶性芳香族ポリエステル単位をハードセグメントとし、ポリ（アルキレンオキシド）グリコールのような脂肪族ポリエーテル単位をソフトセグメントとするポリエーテルエステルブロック共重合体は、押出成形性、射出成形性に優れ、機械的強度が高く、耐衝撃性、弾性回復性、柔軟性などのゴム的性質、低温および高温特性、耐水性などに優れ、さらに熱可塑性で成形加工が容易であるため、自動車部品および電気・電子部品、繊維、フィルムなどに用途を拡大している。
【０００３】
しかるに、ポリエーテルエステルブロック共重合体が、上記のような優れた特性を有する反面、耐油性は不十分で、特に高温の油に長期にわたって浸漬すると、強度や伸びが徐々に低下してしまうため、高温の油に触れるような用途においては、その使用に制限を受けているのが実状である。
【０００４】
また、ポリエーテルエステルブロック共重合体は、酸化劣化を受けやすいことに起因して耐熱エージング性も劣り、高温雰囲気で使用した場合に、比較的短時間で強度や伸びが低下して使用できなくなったり、成形品の表面に亀裂が発生して外観が悪くなったりするため、高温雰囲気で使用されるような用途においては、その使用に制限を受けているのが実状である。
【０００５】
さらに、ポリエーテルエステルブロック共重合体は、押出成形や射出成形だけでなくブロー成形を行おうとした場合に、十分に高い溶融粘度を得ることと、それを溶融状態で長時間安定に保つことがむずかしいことから、ブロー成形性に劣るという問題を有していた。
【０００６】
また、ブロー成形で製造したフレキシブルブーツなどでは、優れた耐屈曲疲労性が要求されるが、ポリエーテルエステルブロック共重合体は、単体では十分な耐屈曲疲労性を有しないブロー成形体しか与え得なかった。
【０００７】
このような実状に鑑み、ポリエーテルエステルブロック共重合体の耐熱エージング性や耐油性を改良する試みは、これまでにも行われており、例えば、特公昭４６−３８９１１号公報には、ポリエーテルエステルブロック共重合体にヒンダードフェノール系酸化防止剤およびイオウ系酸化防止剤および／またはリン系酸化防止剤を配合することにより、ポリエーテルエステルブロック共重合体の耐熱エージング性を改良した樹脂組成物が開示されている。
【０００８】
また、特開昭４８−８９９５５号公報にはポリエーテルエステルブロック共重合体にアリールアミン系酸化防止剤を配合して耐熱エージング性を改良した樹脂組成物が開示されている。
【０００９】
さらに、特開昭５８−２３８４８号公報には、ポリエステルポリエーテルブロック共重合体とポリアミドとアリールアミン酸化防止剤の混合物が、高温における酸化劣化に対する耐性が著しく増強された組成物であり、ＡＳＴＭ  Ｎｏ．３オイルに対する高温での耐性も良好であることが開示されている。
【００１０】
さらにまた、特開平２−１７３０５９号公報には、ポリエーテルエステルブロック共重合体にポリアミド樹脂と、ヒンダードフェノール系酸化防止剤と、イオウ系酸化防止剤および／またはリン系酸化防止剤を配合した樹脂組成物が開示されている。
【００１１】
さらに加えるに、ポリエーテルエステルブロック共重合体に高い溶融粘度を与える試みとしては、特開昭５９−１８４２５１号公報に開示されたポリエーテルエステルブロック共重合体に、α−オレフィンと炭素原子数３〜８のα，β−不飽和カルボン酸の共重合体に１〜３価の金属イオンを付加したアイオノマ樹脂およびα−オレフィンとα，β−不飽和酸のグリシジルエステルからなるオレフィン系共重合体を配合した樹脂組成物がある。
【００１２】
しかしながら、上記特開昭５８−２３８４８号公報に開示された樹脂組成物は、確かに、耐熱エージング性が改善されていて、ＡＳＴＭ  Ｎｏ．３オイルに代表される潤滑油に対する耐性も向上している。しかし、ＡＳＴＭ  Ｎｏ．３オイルのような粘性の低い潤滑油に対する耐油性ではなく、高級リチウム石けんや二硫化モリブデン等を含有する半固体状潤滑剤であるグリースに対する耐性は十分とは言い難いし、ブロー成形に適した溶融粘度を有しておらず、溶融安定性も不十分だし、耐屈曲疲労性も劣る。また、上記特開平２−１７３０５９号公報に開示された樹脂組成物は、成形品の表面にブリードアウトや黄変の無い組成物で、耐熱エージング性が改良されている。しかし、耐油性や耐グリース性は不十分だし、ブロー成形に適した溶融粘度を有しておらず、溶融安定性も不十分だし、耐屈曲疲労性も劣る。さらに、上記特開昭５８−９１７５８号公報に開示された樹脂組成物は、耐熱劣化性と耐加水分解性に優れているが、耐油性や耐グリース性に劣るし、耐屈曲疲労性も十分ではない。さらにまた、上記特開昭５９−１８４２５１号公報に開示された組成物は、確かに、ブロー成形に適した高い溶融粘度を有し、耐熱エージング性も向上した樹脂組成物であるが、耐油性や耐グリース性に劣るし、耐屈曲疲労性も十分ではない。
【００１３】
【発明が解決しようとする課題】
本発明は、上述した従来技術における問題点の解決を課題として検討した結果、達成されたものである。
【００１４】
したがって、本発明の目的は、過酷な酸化雰囲気における耐熱エージング性や、ＡＳＴＭ  Ｎｏ．３オイルに代表される潤滑油に対する耐油性だけではなく、グリースに対する耐性にも優れ、耐屈曲疲労性、特に、高温のグリースが接触した場合の耐屈曲疲労性に優れ、単に配合するだけでブロー成形に適した十分高い溶融粘度が得られ、その高い粘度を長時間維持する優れた溶融粘度安定性を有すると共に、ブロー成形性が良好で、特にフレキシブルブーツなどの成形用途に適したポリエステルエラストマ樹脂組成物を提供することにある。
【００１５】
【課題を解決するための手段】
上記の目的を達成するために、本発明のポリエステルエラストマ樹脂組成物は、
主として結晶性芳香族ポリエステル単位からなる高融点結晶性重合体セグメント（ａ）と、主として脂肪族ポリエーテル単位からなる低融点重合体セグメント（ｂ）とを主たる構成成分とするポリエーテルエステルブロック共重合体（Ａ）１００重量部に対して、α−オレフィンと炭素原子数３〜８のα，β−不飽和カルボン酸の共重合体に１〜３価の金属イオンを付加したアイオノマ樹脂（Ｂ）１〜２５重量部およびα−オレフィンとα，β−不飽和酸のグリシジルエステルからなるオレフィン系共重合体（Ｃ）１〜２５重量部と、芳香族アミン系酸化防止剤（Ｄ）０．０１〜５重量部と、ヒンダードフェノール系酸化防止剤（Ｅ）０．０１〜５重量部と、イオウ系酸化防止剤（Ｆ）０．０１〜５重量部および／またはリン系酸化防止剤（Ｇ）０．０１〜５重量部とを配合してなることを特徴とする。
【００１６】
さらに、本発明のポリエステルエラストマ樹脂組成物は、主として結晶性芳香族ポリエステル単位からなる高融点結晶性重合体セグメント（ａ）と、主として脂肪族ポリエーテル単位からなる低融点重合体セグメント（ｂ）とを主たる構成成分とするポリエーテルエステルブロック共重合体（Ａ）１００重量部に対して、α−オレフィンと炭素原子数３〜８のα，β−不飽和カルボン酸の共重合体に１〜３価の金属イオンを付加したアイオノマ樹脂（Ｂ）１〜２５重量部およびα−オレフィンとα，β−不飽和酸のグリシジルエステルからなるオレフィン系共重合体（Ｃ）１〜２５重量部と、芳香族アミン系酸化防止剤（Ｄ）０．０１〜５重量部と、ポリアミド樹脂（Ｈ）０．１〜２０重量部とを配合してなることも特徴とする。
【００１７】
さらに、本発明のポリエステルエラストマ樹脂組成物は、主として結晶性芳香族ポリエステル単位からなる高融点結晶性重合体セグメント（ａ）と、主として脂肪族ポリエーテル単位からなる低融点重合体セグメント（ｂ）とを主たる構成成分とするポリエーテルエステルブロック共重合体（Ａ）１００重量部に対して、α−オレフィンと炭素原子数３〜８のα，β−不飽和カルボン酸の共重合体に１〜３価の金属イオンを付加したアイオノマ樹脂（Ｂ）１〜２５重量部およびα−オレフィンとα，β−不飽和酸のグリシジルエステルからなるオレフィン系共重合体（Ｃ）１〜２５重量部と、ヒンダードフェノール系酸化防止剤（Ｅ）０．０１〜５重量部と、イオウ系酸化防止剤（Ｆ）０．０１〜５重量部および／またはリン系酸化防止剤（Ｇ）０．０１〜５重量部と、ポリアミド樹脂（Ｈ）０．１〜２０重量部とを配合してなることも特徴とする。
【００１８】
さらに、本発明のポリエステルエラストマ樹脂組成物は、主として結晶性芳香族ポリエステル単位からなる高融点結晶性重合体セグメント（ａ）と、主として脂肪族ポリエーテル単位からなる低融点重合体セグメント（ｂ）とを主たる構成成分とするポリエーテルエステルブロック共重合体（Ａ）１００重量部に対して、α−オレフィンと炭素原子数３〜８のα，β−不飽和カルボン酸の共重合体に１〜３価の金属イオンを付加したアイオノマ樹脂（Ｂ）１〜２５重量部およびα−オレフィンとα，β−不飽和酸のグリシジルエステルからなるオレフィン系共重合体（Ｃ）１〜２５重量部と、芳香族アミン系酸化防止剤（Ｄ）０．０１〜５重量部と、ヒンダードフェノール系酸化防止剤（Ｅ）０．０１〜５重量部と、イオウ系酸化防止剤（Ｆ）０．０１〜５重量部および／またはリン系酸化防止剤（Ｇ）０．０１〜５重量部と、ポリアミド樹脂（Ｈ）０．１〜２０重量部とを配合してなることわも特徴とする。
【００１９】
なお、本発明のポリエステルエラストマ樹脂組成物は、上記においてさらに、ポリエーテルエステルブロック共重合体（Ａ）の構成成分である高融点結晶性重合体セグメント（ａ）が、ポリブチレンテレフタレート単位で構成されること、ポリエーテルエステルブロック共重合体（Ａ）の構成成分である低融点重合体セグメント（ｂ）がポリ（テトラメチレンオキシド）グリコール単位および／あるいはポリ（プロピレンオキシド）グリコールのエチレンオキシド付加重合体単位で構成されること、
ポリエステルブロック共重合体（Ａ）における低融点重合体セグメント（ｂ）の共重合量が１０〜８０重量％であること、
α−オレフィンと炭素原子数３〜８のα，β−不飽和カルボン酸の共重合体に１〜３価の金属イオンを付加したアイオノマ樹脂（Ｂ）が、エチレンとメクリル酸の共重合体にナトリウムを付加したアイオノマ樹脂であること、
α−オレフィンとα，β−不飽和酸のグリシジルエステルからなるオレフィン系共重合体（Ｃ）が、エチレンとメタクリル酸グリシジルエステルからなるオレフィン系共重合体であること、
芳香族アミン系酸化防止剤（Ｄ）がジフェニルアミン系化合物であること、
ヒンダードフェノール系酸化防止剤（Ｅ）が分子量５００以上のヒンダードフェノール系化合物であること、
イオウ系酸化防止剤（Ｆ）がチオジプロピオン酸エステル化合物であること、リン系酸化防止剤（Ｇ）が分子中にリン原子とともにイオウ原子も有する化合物であること、
リン系酸化防止剤（Ｇ）が分子中に２つ以上のリン原子を有する化合物であること、
ポリアミド樹脂（Ｈ）が共重合ポリアミド樹脂であること、
ＡＳＴＭ  Ｄ−１２３８に従って、温度２５０℃、荷重２１６０ｇで測定した溶融粘度指数（ＭＦＲ値）が５ｇ／１０分以下であること、
ブロー成形用として用いること、
フレキシブルブーツ用の成形組成物であること、
が、いずれも好ましい条件であり、これらの条件を適用することにより、一層優れた効果の取得を期待することができる。
【００２０】
【発明の実施の形態】
以下、本発明について詳述する。
【００２１】
本発明に用いられるポリエーテルエステルブロック共重合体（Ａ）の高融点結晶性重合体セグメント（ａ）は、芳香族ジカルボン酸またはそのエステル形成性誘導体と脂肪族ジオールから形成される結晶性芳香族ポリエステル単位であり、好ましくはテレフタル酸および／またはジメチルテレフタレートと１，４−ブタンジオールとから誘導されるポリブチレンテレフタレート単位であるが、この他にテレフタル酸、イソフタル酸、フタル酸、ナフタレン−２，６−ジカルボン酸、ナフタレン−２，７−ジカルボン酸、ジフェニル−４，４’−ジカルボン酸、ジフェノキシエタンジカルボン酸、５−スルホイソフタル酸、あるいはこれらのエステル形成性誘導体などのジカルボン酸成分と、分子量３００以下のジオール、例えば１，４−ブタンジオール、エチレングリコール、トリメチレングリコール、ペンタメチレングリコール、ヘキサメチレングリコール、ネオペンチルグリコール、デカメチレングリコールなどの脂肪族ジオール、１，４−シクロヘキサンジメタノール、トリシクロデカンジメチロールなどの脂環式ジオール、キシリレングリコール、ビス（ｐ−ヒドロキシ）ジフェニル、ビス（ｐ−ヒドロキシフェニル）プロパン、２，２−ビス［４−（２−ヒドロキシエトキシ）フェニル］プロパン、ビス［４−（２−ヒドロキシ）フェニル］スルホン、１，１−ビス［４−（２−ヒドロキシエトキシ）フェニル］シクロヘキサン、４，４’−ジヒドロキシ−ｐ−ターフェニル、４，４’−ジヒドロキシ−ｐ−クォーターフェニルなどの芳香族ジオールなどから誘導されるポリエステル、あるいはこれらのジカルボン酸成分およびジオール成分を２種以上併用した共重合ポリエステル単位であっても良い。また、３官能以上の多官能カルボン酸成分、多官能オキシ酸成分および多官能ヒドロキシ成分などを５モル％以下の範囲で共重合することも可能である。
【００２２】
本発明に用いられるポリエステルブロック共重合体（Ａ）の低融点重合体セグメント（ｂ）は、脂肪族ポリエーテル単位からなる。脂肪族ポリエーテルの具体例としては、ポリ（エチレンオキシド）グリコール、ポリ（プロピレンオキシド）グリコール、ポリ（テトラメチレンオキシド）グリコール、ポリ（ヘキサメチレンオキシド）グリコール、エチレンオキシドとプロピレンオキシドの共重合体、ポリ（プロピレンオキシド）グリコールのエチレンオキシド付加重合体、エチレンオキシドとテトラヒドロフランの共重合体などが挙げられる。これらの脂肪族ポリエーテルのなかでも、得られるポリエステルブロック共重合体の弾性特性が優れることからポリ（テトラメチレンオキシド）グリコール、ポリ（プロピレンオキシド）グリコールのエチレンオキシド付加物などが好ましい。また、これらの低融点重合体セグメントの数平均分子量としては共重合された状態において３００〜６０００程度であることが好ましい。
【００２３】
本発明に用いられるポリエーテルエステルブロック共重合体（Ａ）における低融点重合体セグメント（ｂ）の共重合量は、好ましくは１０〜８０重量％、更に好ましくは１５〜７５重量％である。
【００２４】
本発明に用いられるポリエーテルエステルブロック共重合体（Ａ）は公知の方法で製造することができる。例えば、ジカルボン酸の低級アルコールジエステル、過剰量の低分子量グリコール、および低融点重合体セグメント成分を触媒の存在下エステル交換反応せしめ、得られる反応生成物を重縮合する方法。あるいはジカルボン酸と過剰量のグリコールおよび低融点重合体セグメント成分を触媒の存在下エステル化反応せしめ、得られる反応生成物を重縮合する方法。また、あらかじめ高融点結晶性セグメントを作っておき、これに低融点セグメント成分を添加してエステル交換反応によりランダム化せしめる方法など、いずれの方法をとってもよい。
【００２５】
本発明の樹脂組成物に用いられる成分の一つであるα−オレフィンと炭素数３〜８のα、β−不飽和カルボン酸の共重合体に１〜３価の金属イオンを付加したアイオノマ樹脂（Ｂ）におけるα−オレフィンとは、エチレン、プロピレン、ブテン−１などであり、このなかでもエチレンが好ましい。また、炭素数３〜８のα，β−不飽和カルボン酸とは、アクリル酸、メタクリル酸、エタクリル酸、イタコン酸、マレイン酸などが使用されるが、これらのアルキルエステルを共重合してもよい。このなかでもアクリル酸、メタクリル酸が好ましく使用される。共重合体中のα，β−不飽和カルボン酸性分の共重合量は、好ましくは０．２〜２５モル％、特に好ましくは１〜１０モル％である。アイオノマ樹脂（Ｂ）は上記成分からなる共重合体に１〜３価の金属イオンを付加することによって、共重合体中のカルボン酸基とイオン架橋を生じさせたイオン性共重合体である。イオン架橋の生成に適した１〜３価の金属イオンとしては、ナトリウム、カリウム、リチウム、マグネシウム、カルシウム、亜鉛、アルミニウム、第１鉄、第２鉄イオンなどが挙げられる。共重合体へのイオン架橋の導入は、共重合体に１〜３価金属の水酸塩、メトキシド、エトキシド、炭酸塩、硝酸塩、ギ酸塩、酢酸塩および酸化物などを反応させることによって達成される。共重合体中のカルボン酸基の少なくとも１０％が金属イオンによって中和されていることが好ましい。α−オレフィンと炭素数３〜８のα、β−不飽和カルボン酸の共重合体に１〜３価の金属イオンを付加したアイオノマ樹脂（Ｂ）の配合量は、ポリエーテルエステルブロック共重合体（Ａ）１００重量部に対して１〜２５重量部、好ましくは１〜２０重量部、特に好ましくは１〜１５重量部である。１重量部未満ではブロー成形に必要な高い溶融粘度が得られず、２５重量部を越えると耐油性と耐グリース性と屈曲疲労性が悪くなる。
【００２６】
本発明の樹脂組成物に用いられる成分の一つであるα−オレフィンとα，β−不飽和酸のグリシジルエステルからなるオレフィン系共重合体（Ｃ）におけるα−オレフィンとしては、エチレン、プロピレン、ブテンー１などが挙げられるが、なかでもエチレンが好ましく使用される。また、α，β−不飽和酸のグリシジルエステルとしては、アクリル酸グリシジルエステル、メタクリル酸グリシジルエステル、およびエタクリル酸グリシジルエステルなどが挙げられるが、なかでもメタクリル酸グリシジルエステルが好ましく使用される。α，β−不飽和酸グリシジルエステルの共重合量は０．１〜２０モル％の範囲が好ましい。さらに４０モル％以下であれば上記の共重合体と共重合可能な不飽和モノマー、例えばビニルエーテル類、酢酸ビニル、プロピオン酸ビニルなどのビニルエステル類、メチル、エチル、プロピル、ブチルなどのアクリル酸およびメタクリル酸のエステル類、アクリロニトリルおよびスチレンなどを共重合してもよい。α−オレフィンとα，β−不飽和酸のグリシジルエステルからなるオレフィン系共重合体（Ｃ）の配合量は、ポリエーテルエステルブロック共重合体（Ａ）１００重量部に対して１〜２５重量部、好ましくは１〜２０重量部、特に好ましくは１〜１５重量部である。１重量部未満ではブロー成形に必要な高い溶融粘度が得られず、２５重量部を越えると耐油性と耐グリース性と屈曲疲労性が悪くなる。
【００２７】
本発明のポリエステルエラストマ樹脂組成物に用いられる成分の一つである芳香族アミン系酸化防止剤（Ｄ）の具体例としては、フェニルナフチルアミン、４，４’−ジメトキシジフェニルアミン、４，４’−ビス（α，α−ジメチルベンジル）ジフェニルアミン、および４−イソプロポキシジフェニルアミンなどが挙げられるが、これらの中でもジフェニルアミン系化合物が好ましい。
【００２８】
本発明のポリエステルエラストマ樹脂組成物に用いられる成分の一つであるヒンダードフェノール系酸化防止剤（Ｅ）の具体例としては、２，４−ジメチル−６−ｔ−ブチルフェノール、２，６−ジ−ｔ−ブチルフェノール、２，６−ジ−ｔ−ブチル−ｐ−クレゾール、ヒドロキシメチル−２，６−ジ−ｔ−ブチルフェノール、２，６−ジ−ｔ−α−ジメチルアミノ−ｐ−クレゾール、２，５−ジ−ｔ−ブチル−４−エチルフェノール、、４，４’−ビス（２，６−ジ−ｔ−ブチルフェノール）、２，２’−メチレン−ビス−４−メチル−６−ｔ−ブチルフェノール、２，２’−メチレン−ビス（４−エチル−６−ｔ−ブチルフェノール）、４，４’−メチレン−ビス（６−ｔ−ブチル−ｏ−クレゾール）、４，４’−メチレン−ビス（２，６−ジ−ｔ−ブチルフェノール）、２，２’−メチレン−ビス（４−メチル−６−シクロヘキシルフェノール）、４，４’−ブチリデン−ビス（３−メチル−６−ｔ−ブチルフェノール）、４，４’−チオビス（６−ｔ−ブチル−３−メチルフェノール）、ビス（３−メチル−４−ヒドロキシ−５−ｔ−ブチルベンジル）スルフィド、４，４’−チオビス（６−ｔ−ブチル−ｏ−クレゾール）、２，２’−チオビス（４−メチル−６−ｔ−ブチルフェノール）、２，６−ビス（２’−ヒドロキシ−３’−ｔ−ブチル−５’−メチルベンジル）−４−メチルフェノール、３，５−ジ−ｔ−ブチル−４−ヒドロキシベンゼンスルホン酸のジエチルエステル、２，２’−ジヒドロキシ−３，３’−ジ（α−メチルシクロヘキシル）−５，５’−ジメチル−ジフェニルメタン、α−オクタデシル−３（３’，５’−ジ−ｔ−ブチル−４’−ヒドロキシフェニル）プロピオネート、６−（ヒドロキシ−３，５−ジ−ｔ−ブチルアニリノ）−２，４−ビス−オクチル−チオ−１，３，５−トリアジン、ヘキサメチレングリコール−ビス［β−（３，５−ジ−ｔ−ブチル−４−ヒドロキシフェノール）プロピオネート］、Ｎ，Ｎ’−ヘキサメチレン−ビス（３，５−ジ−ｔ−ブチル−４−ヒドロキシヒドロ桂皮酸アミド）、２，２−チオ［ジエチル−ビス−３（３，５−ジ−ｔ−ブチル−４−ヒドロキシフェニル）プロピオネート］、３，５−ジ−ｔ−ブチル−４−ヒドロキシベンゼンホスホン酸のジオクタデシルエステル、テトラキス［メチレン−３（３，５−ジ−ｔ−ブチル−４−ヒドロキシフェニル）プロピオネート］メタン、１，３，５−トリメチル−２，４，６−トリス（３，５−ジ−ｔ−ブチル−４−ヒドロキシベンジル）ベンゼン、１，１，３−トリス（２−メチル−４−ヒドロキシ−５−ジ−ｔ−ブチルフェニル）ブタン、トリス（３，５−ジ−ｔ−ブチル−４−ヒドロキシフェニル）イソシアヌレート、およびトリス［β−（３，５−ジ−ｔ−ブチル−４ヒドロキシフェニル）プロピオニル−オキシエチル］イソシアヌレートなどが挙げられる。これらの中でもテトラキス［メチレン−３（３，５−ジ−ｔ−ブチル−４−ヒドロキシフェニル）プロピオネート］メタンのよう分子量が５００以上のものが好ましい。
【００２９】
本発明のポリエステルエラストマ樹脂組成物に用いられる成分の一つであるイオウ系酸化防止剤（Ｆ）とは、チオエーテル系、ジチオ酸塩系、メルカプトベンズイミダゾール系、チオカルバニリド系、チオジプロピオンエステル系などのイオウを含む化合物である。これらの中でも、チオジプロピオンエステル系化合物が好ましい。
【００３０】
本発明のポリエステルエラストマ樹脂組成物に用いられる成分の一つであるリン系酸化防止剤（Ｇ）とは、リン酸、亜リン酸、次亜リン酸誘導体、フェニルホスホン酸、ポリホスホネート、ジアルキルペンタエリスリトールジホスファイト、ジアルキルビスフェノールＡジホスファイトなどのリンを含む化合物である。これらの中でも、分子中にリン原子とともにイオウ原子も有する化合物および分子中に２つ以上のリン原子を有する化合物が好ましい。
【００３１】
これらの酸化防止剤（Ｄ）〜（Ｇ）の配合量は、いずれもポリエーテルエステルブロック共重合体（Ａ）１００重量部に対し０．０１〜５重量部、好ましくは０．０５〜３重量部、さらに好ましくは０．１〜１重量部である。０．０１重量部未満では目的とする効果の改良度合いが小さく、５重量部をこすとブルーミングを生じたり、ポリエーテルエステルブロック共重合体の機械的強度が低下したりするため好ましくない。
【００３２】
なお、上記（Ｄ）〜（Ｇ）は、（Ｄ）の１種類のみ、（Ｅ）／（Ｆ）または（Ｅ）／（Ｇ）の２種類、（Ｅ）／（Ｆ）／（Ｇ）の３種類、（Ｄ）／（Ｅ）／（Ｆ）または（Ｄ）／（Ｅ）／（Ｇ）の３種類、および（Ｅ）／（Ｅ）／（Ｆ）／（Ｇ）の４種類を、それぞれ組合わせて配合することが必須であり、これらの組合わせから１成分でも欠いた場合には、目的とする効果を得ることができない。
【００３３】
本発明のポリエステルエラストマ樹脂組成物は、ポリアミド樹脂（Ｈ）を配合すると、さらに、優れたポリエーテルエステルエラストマ樹脂組成物となりうる。本発明のポリエステルエラストマ樹脂組成物に用いられるポリアミド樹脂（Ｈ）は、分子鎖中にアミド結合を有する高分子化合物であり、ラクタムからの重合体や、アジピン酸、セバシン酸、ドデカンジオン酸などと、エチレンジアミン、ヘキサメチレンジアミン、メタキシレンジアミンなどとの反応により得られる塩の重合体、または、ω−アミノカルボン酸からの重合体などが挙げられる。これらは共重合体でも良いし、異なる重合体を２種類以上組み合わせて使用してもよい。これらのポリアミド樹脂の中でも、共重合ポリアミド樹脂を用いた場合に、さらに高い効果が得られる。
【００３４】
ポリアミド樹脂（Ｈ）の配合量は、ポリエーテルエステルブロック共重合体（Ａ）１００重量部に対し０．１〜２０重量部、好ましくは０．３〜１０重量部、さらに好ましくは０．５〜５重量部である。ポリアミド樹脂（Ｈ）の配合量が０．１重量部未満では目的とする効果の改良度合いが小さく、２０重量部を越えるとポリエーテルエステルブロック共重合体が本来有している柔軟性やゴム的性質が損なわれるため好ましくない。
【００３５】
本発明のポリエステルエラストマ樹脂組成物には、本発明の目的を損なわない範囲で、さらに種々の添加剤を添加することができる。例えば公知の結晶核剤や滑剤などの成形助剤、紫外線吸収剤やヒンダードアミン系の化合物である耐光剤、耐加水分解改良剤、顔料や染料などの着色剤、帯電防止剤、導電剤、難燃剤、補強剤、充填剤、可塑剤、および離型剤などを任意に含有することができる。
【００３６】
本発明のポリエステルエラストマ樹脂組成物の製造方法は、特に限定されるものではないが、例えば、ポリエーテルエステルブロック共重合体に、α−オレフィンと炭素原子数３〜８のα，β−不飽和カルボン酸の共重合体に１〜３価の金属イオンを付加したアイオノマ樹脂およびα−オレフィンとα，β−不飽和酸のグリシジルエステルからなるオレフィン系共重合体と、その他の所定の酸化防止剤を配合した原料、あるいはポリエーテルエステルブロック共重合体に、α−オレフィンと炭素原子数３〜８のα，β−不飽和カルボン酸の共重合体に１〜３価の金属イオンを付加したアイオノマ樹脂およびα−オレフィンとα，β−不飽和酸のグリシジルエステルからなるオレフィン系共重合体と、所定の酸化防止剤とポリアミド樹脂を配合した原料を、スクリュー型押出機に供給し溶融混練する方法、またスクリュー型押出機に、まずポリエーテルエステルブロック共重合体を供給して溶融し、さらに他の供給口よりα−オレフィンと炭素原子数３〜８のα，β−不飽和カルボン酸の共重合体に１〜３価の金属イオンを付加したアイオノマ樹脂およびα−オレフィンとα，β−不飽和酸のグリシジルエステルからなるオレフィン系共重合体、酸化防止剤や他の配合物を供給して混練し、さらに他の供給口よりポリアミド樹脂を供給混練する方法など、適宜採用することができる。
【００３７】
本発明のポリエステルエラストマ樹脂組成物は、ＡＳＴＭ  Ｄ−１２３８に従って、温度２５０℃、荷重２１６０ｇで測定した溶融粘度指数（ＭＦＲ値）が５ｇ／１０分以下であることが好ましく、特に好ましくは３ｇ／１０分以下である。
【００３８】
このように構成される本発明のポリエステルエラストマ樹脂組成物は、柔軟性、反発性、弾性回復性などのゴム的性質を備え、耐熱エージング性、耐油性、耐グリース性に優れ、耐屈曲疲労性、特に、高温のグリースが接触しても耐屈曲疲労性にきわめて優れ、高い溶融粘度と、その粘度を長時間維持する優れた溶融粘度安定性を有する。
【００３９】
そして本発明のポリエステルエラストマ樹脂組成物は、ブロー成形性が良好で、等速ジョイントブーツ、ラックアンドピニオンブーツなどのフレキシブルブーツをはじめとする、自動車部品、電気・電子部品などの成形材料として極めて有用である。
【００４０】
【実施例】
以下に実施例によって本発明の構成・効果をさらに説明する。なお、実施例中の％および部とは、ことわりのない場合すべて重量基準である。また、参考例中に示される物性は次のように測定した。
【００４１】
［相対粘度］
ｏ−クロロフェノールを溶媒とした０．５％のポリマ溶液を２５℃で測定した。
【００４２】
［融点］
差動走査熱量計（Ｄｕ  Ｐｏｎｔ社製ＤＳＣ−９１０型）を使用して、窒素ガス雰囲気下、１０℃／分の昇温速度で加熱した時の融解ピークの頂上温度を測定した。
【００４３】
［硬度（ショアＤスケ−ル）］
ＪＩＳ  Ｋ−７２１５に従って測定した。
【００４４】
［参考例］
［ポリエーテルエステルブロック共重合体（Ａ−１）の製造］
テレフタル酸３０２部、１，４−ブタンジオール３２７部および数平均分子量約１４００のポリ（テトラメチレンオキシド）グリコール２１６部を、チタンテトラブトキシド０．１５部と共にヘリカルリボン型撹拌翼を備えた反応容器に仕込み、１９０〜２２５℃で３時間加熱して反応水を系外に留出しながらエステル化反応を行なった。反応混合物に”イルガノックス”１０１０（チバガイギー社製ヒンダ−ドフェノ−ル系酸化防止剤）０．７５部を添加した後、２４５℃に昇温し、次いで５０分かけて系内の圧力を０．２ｍｍＨｇの減圧とし、その条件下で２時間４５分重合を行わせた。得られたポリマを水中にストランド状で吐出し、カッティングを行ってペレットとした。
【００４５】
［ポリエーテルエステルブロック共重合体（Ａ−２）の製造］
ジメチルテレフタレ−ト２９７部、１，４−ブタンジオール２４３部およびポリ（テトラメチレンオキシド）グリコ−ル（数平均分子量約２０００）３００部を、チタンテトラブトキシド０．１５部と共にヘリカルリボン型撹拌翼を備えた反応容器に仕込み、２１０℃で２時間加熱して、理論メタノ−ル量の９５％のメタノ−ルを系外に留出させた。反応混合物に”イルガノックス”１０１０  ０．７５部を添加した後、２４５℃に昇温し、次いで５０分かけて系内の圧力を０．２ｍｍＨｇの減圧とし、その条件下で２時間２０分重合を行わせた。得られたポリマを水中にストランド状で吐出し、カッティングを行ってペレットとした。
【００４６】
［ポリエーテルエステルブロック共重合体（Ａ−３）の製造］
ジメチルテレフタレ−ト１８９部、１，４−ブタンジオール１６０部、エチレンオキサイドで末端をキャッピングしたポリ（プロピレンオキシド）グリコ−ル（数平均分子量約２２００，ＥＯ含量２６．８％）２９７部を、チタンテトラブトキシド０．１５部およびトリメリット酸無水物３部と共にヘリカルリボン型撹拌翼を備えた反応容器に仕込み、２１０℃で２時間３０分加熱して、理論メタノ−ル量の９５％のメタノ−ルを系外に留出させた。反応混合物に”イルガノックス”１０１０  ０．７５部を添加した後、２４５℃に昇温し、次いで５０分かけて系内の圧力を０．２ｍｍＨｇの減圧とし、その条件下で１時間５０分重合を行わせた。得られたポリマを水中にストランド状で吐出し、カッティングを行ってペレットとした。
【００４７】
表１にＡ−１、Ａ−２、Ａ−３の組成と物性を示す。
【００４８】
【表１】
0004114118.tif 000002
［酸化防止剤］
実施例において使用した酸化防止剤の略号と構造式を表２に示す。
【００４９】
【表２】
0004114118.tif 000003
［ポリアミド樹脂の製造］
ポリカプロラクタムとポリヘキサメチレンアジパミドの組成比が約６５／３５からなる共重合体（ポリアミド樹脂（Ｈ−１））、ポリカプロラクタム、ポリヘキサメチレンアジパミドおよびポリヘキサメチレンセバカミドの組成比が約４５／３５／２０からなる３元共重合体（ポリアミド樹脂（Ｈ−２））を製造した。
【００５０】
［実施例１〜６］
参考例で得られたポリエーテルエステルブロック共重合体（Ａ−１）、（Ａ−２）、（Ａ−３）に、α−オレフィンと炭素原子数３〜８のα，β−不飽和カルボン酸の共重合体に１〜３価の金属イオンを付加したアイオノマ樹脂（Ｂ）として、三井・デュポン・ポリケミカル（株）製”ハイミラン”１７０７（エチレン−メタクリル酸共重合体にナトリウムを付加したイオン性共重合体）（Ｂ−１）、α−オレフィンとα，β−不飽和酸のグリシジルエステルからなるオレフィン系共重合体としてエチレン／メタクリル酸グリシジルエステル（９７／３モル比）共重合体（Ｃ−１）、酸化防止剤、およびポリアミド樹脂を表３に示すような配合比率でドライブレンドし、４５ｍｍφのスクリューを有する２軸押出機を用いて、シリンダー設定温度２４０℃で溶融混練したのちペレット化した。これらのペレットを８０℃で５時間乾燥後、成形温度２５０℃、金型温度６０℃で、ＪＩＳ  ２号型ダンベルに射出成形した。このダンベルを、１２０℃の昭和石油（株）製「昭石サンライトグリースＳＷ−２」（高級リチウム石けんグリース）に浸漬し、引張破断伸度が初期の半分に低下する時間を測定した。
【００５１】
また、射出成形したダンベルを１６０℃の熱風オーブン中でエージングし、引張破断伸びが初期の半分に低下する時間と、ダンベルを１８０度折り曲げた際に破損するまでの時間を測定した。
【００５２】
次に、８０℃で５時間乾燥した各ペレットを温度２５０℃でプレス成形して、厚さ２ｍｍ、幅２０ｍｍの試験片を作った。試験片の中央部分の屈曲を生じる箇所の片面に、協同油脂（株）製「モリレックスＮｏ．２」（高級リチウム石けんグリースに二硫化モリブデンを配合）を塗布し、１２０℃の熱風オーブン中で３日間のエージングを行った。試験片を熱風オーブンから取り出したのち、付着しているグリースを拭き取り、下記の条件で耐屈曲疲労性を試験し、５０万回の屈曲サイクル後の亀裂長さを測定した。
【００５３】
試験条件：
試験機        ：デマッチャ屈曲疲労試験機
試験温度      ：１００℃
チャック間距離：２５ｍｍ←→５．６ｍｍ
屈曲サイクル  ：３００回／分
この試験において、亀裂の発生が小さい方が耐久性に優れる。
【００５４】
次いで、８０℃で５時間乾燥した各ペレットを用いて、ＡＳＴＭ  Ｄ−１２３８に従って溶融粘度指数（ＭＦＲ値）を、温度２５０℃、荷重２１６０ｇで、滞留時間５分の場合と、滞留時間３０分の場合の２点について測定した。
【００５５】
さらに、８０℃で５時間熱風乾燥した各ペレットを、プレスブロー成形機（オスバーガー社製ＳＢＥ５０／１４０型）を用いて、シリンダー温度２３０℃、ノズル温度２５０℃、金型温度３０℃の成形条件で、大口径部と小口径部を、５つの山と５つの谷を有する肉厚０．５ｍｍの蛇腹部によって連結した形状を有する重量６０ｇの等速ジョイント用フレキシブルブーツに成形することを試みることによって、ブロー成形性を評価した。
【００５６】
これらの評価結果を表４に示す。
【００５７】
【表３】
0004114118.tif 000004
【表４】
0004114118.tif 000005
［比較例１〜９］
表３に示すような配合比率でドライブレンドし、実施例１〜６と同様にペレット化を行った。これらのペレットと、参考例で得られたポリエステルブロック共重合体（Ａ−１）、（Ａ−２）、（Ａ−３）そのものを実施例１〜６と同様に射出成形してダンベルを作り同様に評価した。結果を表４に示す。
【００５８】
表４の結果から明らかなように、ポリエーテルエステルブロック共重合体に、α−オレフィンと炭素原子数３〜８のα，β−不飽和カルボン酸の共重合体に１〜３価の金属イオンを付加したアイオノマ樹脂と、α−オレフィンとα，β−不飽和酸のグリシジルエステルからなるオレフィン系共重合体と、芳香族アミン系酸化防止剤と、ヒンダードフェノール系酸化防止剤と、リン系酸化防止剤とを配合した本発明のポリエステルエラストマ樹脂組成物（実施例１）、あるいは、ポリエーテルエステルブロック共重合体に、α−オレフィンと炭素原子数３〜８のα，β−不飽和カルボン酸の共重合体に１〜３価の金属イオンを付加したアイオノマ樹脂と、α−オレフィンとα，β−不飽和酸のグリシジルエステルからなるオレフィン系共重合体と、脂肪族のアルカリ金属塩と、芳香族アミン系酸化防止剤と、ポリアミド樹脂とを配合した本発明のポリエステルエラストマ樹脂組成物（実施例２）、あるいは、ポリエーテルエステルブロック共重合体に、α−オレフィンと炭素原子数３〜８のα，β−不飽和カルボン酸の共重合体に１〜３価の金属イオンを付加したアイオノマ樹脂と、α−オレフィンとα，β−不飽和酸のグリシジルエステルからなるオレフィン系共重合体と、ヒンダードフェノール系酸化防止剤と、イオウ系酸化防止剤またはリン系酸化防止剤と、ポリアミド樹脂とを配合した本発明のポリエステルエラストマ樹脂組成物（実施例３〜５）、これにさらに芳香族アミン系酸化防止剤を配合した本発明のポリエステルエラストマ樹脂組成物（実施例６）は、いずれも耐油性、耐グリース性、耐熱エージング性に優れ、高温のグリースに接触しても優れた耐屈曲疲労性を有する。また、ブロー成形に適した溶融粘度を有し、さらにそれが長時間維持される。
【００５９】
一方、本発明の条件を欠く比較例１〜９のポリエステルエラストマ樹脂組成物は、上記の特性すべて満足することはなく、特に、高温のグリースに接触した際の耐屈曲疲労性と、ブロー成形に適した溶融粘度の長時間の維持の点で劣っている。
【００６０】
【発明の効果】
以上説明したように、本発明のポリエステルエラストマ樹脂組成物は、ポリエーテルエステルブロック共重合体に、α−オレフィンと炭素原子数３〜８のα，β−不飽和カルボン酸の共重合体に１〜３価の金属イオンを付加したアイオノマ樹脂と、α−オレフィンとα，β−不飽和酸のグリシジルエステルからなるオレフィン系共重合体と、芳香族アミン系酸化防止剤と、ヒンダードフェノール系酸化防止剤と、イオウ系酸化防止剤および／またはリン系酸化防止剤とをを配合すること、ポリエーテルエステルブロック共重合体に、α−オレフィンと炭素原子数３〜８のα，β−不飽和カルボン酸の共重合体に１〜３価の金属イオンを付加したアイオノマ樹脂と、α−オレフィンとα，β−不飽和酸のグリシジルエステルからなるオレフィン系共重合体と、芳香族アミン系酸化防止剤と、ポリアミド樹脂とを配合すること、あるいは、ポリエーテルエステルブロック共重合体に、α−オレフィンと炭素原子数３〜８のα，β−不飽和カルボン酸の共重合体に１〜３価の金属イオンを付加したアイオノマ樹脂と、α−オレフィンとα，β−不飽和酸のグリシジルエステルからなるオレフィン系共重合体と、ヒンダードフェノール系酸化防止剤と、イオウ系酸化防止剤および／またはリン系酸化防止剤と、ポリアミド樹脂とを配合すること、および、これにさらに芳香族アミン系酸化防止剤を配合することにより、耐油性、耐グリース性、耐熱エージング性、高温グリース接触時の耐屈曲疲労性、ブロー成形性、および溶融滞留安定性に優れた特性を有しており、特に等速ジョイントブーツ、ラックアンドピニオンブーツなどのフレキシブルブーツをはじめとする自動車部品、電気・電子部品などの成形材料として極めて有用である。